(57)【要約】      （修正有）【課題】波長３６５〔ｎｍ〕付近の紫外線発光を高めた紫外線照射用メタルハライドランプを提供する。【解決手段】主に紫外線を発光するメタルハライドランプであって、前記ランプは、紫外線の特に波長３５０〜３８０〔ｎｍ〕に強いスペクトルを発光させるために、希ガスと共に、少なくとも、水銀と鉄分とが封入されており、封入される前記鉄分は、ハロゲン化鉄（ＦｅＸ2）としてのヨウ化鉄及び臭化鉄と、金属鉄とを含み、封入される量を、Ａ：金属鉄の封入量、Ｂ：ヨウ化鉄の封入量、Ｃ：臭化鉄の封入量として夫々表現すると、金属鉄の量Ａは、０．５（Ｂ＋Ｃ）≦Ａ≦１０．０（Ｂ＋Ｃ）〔ｍｏｌ／ｃｍ3〕の範囲内にあり、ハロゲン化鉄の量（Ｂ＋Ｃ）は、１．０×１０-7≦（Ｂ＋Ｃ）≦４．５×１０-7〔ｍｏｌ／ｃｍ3〕の範囲内にあり、ハロゲン化鉄における臭化鉄の比率｛Ｃ／（Ｂ＋Ｃ）｝は、｛Ｃ／（Ｂ＋Ｃ）｝＝５〜７０〔％〕の範囲内にある。【選択図】図１
2012142240.tif 000002
【特許請求の範囲】
【請求項１】
主に紫外線を発光するメタルハライドランプに於いて、
前記ランプは、紫外線の特に波長３５０〜３８０〔ｎｍ〕に強いスペクトルを発光させるために、希ガスと共に、少なくとも、水銀と鉄分とが封入されており、
前記鉄分は、ハロゲン化鉄（ＦｅＸ2）としてのヨウ化鉄（ＦｅＩ2）及び臭化鉄（ＦｅＢｒ2）と、金属の鉄（Ｆｅ）とを含み、
前記鉄分の量を、Ａ：金属の鉄（Ｆｅ）の封入量、Ｂ：ヨウ化鉄（ＦｅＩ2）の封入量、Ｃ：臭化鉄（ＦｅＢｒ2）の封入量として夫々表現すると、
金属の鉄（Ｆｅ）の量Ａは、０．５（Ｂ＋Ｃ）≦Ａ≦１０．０（Ｂ＋Ｃ）〔ｍｏｌ／ｃｍ3〕の範囲内にあり、
ハロゲン化鉄（ＦｅＸ2）の量（Ｂ＋Ｃ）は、１．０×１０-7≦（Ｂ＋Ｃ）≦４．５×１０-7〔ｍｏｌ／ｃｍ3〕の範囲内にあり、
ハロゲン化鉄（ＦｅＸ2）における臭化鉄（ＦｅＢｒ2）の比率｛Ｃ／（Ｂ＋Ｃ）｝は、｛Ｃ／（Ｂ＋Ｃ）｝＝５〜７０〔％〕の範囲内にある、メタルハライドランプ。
【請求項２】
請求項１に記載のメタルハライドランプに於いて、
金属の鉄（Ｆｅ）の量Ａは、０．５（Ｂ＋Ｃ）≦Ａ≦３．０（Ｂ＋Ｃ）〔ｍｏｌ／ｃｍ3〕の範囲内にあり、
ハロゲン化鉄（ＦｅＸ2）の量（Ｂ＋Ｃ）は、２．０×１０-7≦（Ｂ＋Ｃ）≦３．５×１０-7〔ｍｏｌ／ｃｍ3〕の範囲内にあり、
ハロゲン化鉄（ＦｅＸ2）における臭化鉄（ＦｅＢｒ2）の比率｛Ｃ／（Ｂ＋Ｃ）｝は、｛Ｃ／（Ｂ＋Ｃ）｝＝５〜６０〔％〕の範囲内にある、メタルハライドランプ。
【請求項３】
請求項１又は２に記載のメタルハライドランプに於いて、更に、
前記希ガスとしてアルゴン（Ａｒ）２．０〔ｋＰａ〕が封入されている、メタルハライドランプ。
【請求項４】
メタルハライドランプの製造方法において、
前記ランプは、紫外線の特に波長３５０〜３８０〔ｎｍ〕に強いスペクトルを発光させるために、希ガスと共に、少なくとも、水銀と鉄分とが封入されており、
封入される前記鉄分は、ハロゲン化鉄（ＦｅＸ2）としてのヨウ化鉄（ＦｅＩ2）及び臭化鉄（ＦｅＢｒ2）と、金属の鉄（Ｆｅ）とを含み、
発光物質の組成を決定する工程で、封入される量を、Ａ：金属の鉄（Ｆｅ）の封入量、Ｂ：ヨウ化鉄（ＦｅＩ2）の封入量、Ｃ：臭化鉄（ＦｅＢｒ2）の封入量として夫々表現すると、金属の鉄（Ｆｅ）の量Ａを、０．５（Ｂ＋Ｃ）≦Ａ≦１０．０（Ｂ＋Ｃ）〔ｍｏｌ／ｃｍ3〕の範囲内で決定し、ハロゲン化鉄（ＦｅＸ2）の量（Ｂ＋Ｃ）を、１．０×１０-7≦（Ｂ＋Ｃ）≦４．５×１０-7〔ｍｏｌ／ｃｍ3〕の範囲内で決定し、ハロゲン化鉄（ＦｅＸ2）における臭化鉄（ＦｅＢｒ2）の比率｛Ｃ／（Ｂ＋Ｃ）｝を、｛Ｃ／（Ｂ＋Ｃ）｝＝５〜７０〔％〕の範囲内で決定し、
封体加工工程で、石英管を所定の形状に加工し、発光部となる中央部の石英管両端に電極固定部となる石英管を接続し、
シール、溶封工程で、前記石英管に電極を固定し、
排気工程で、前記石英管の中を排気した後、前記発光物質の組成を決定する工程で決定したハロゲン化物及び金属の鉄、その他の水銀及び希ガス（アルゴン等）等を封入して排気部を封じ、
仕上げ工程で、前記石英管の両端にベースを固定する、メタルハライドランプの製造方法。
【発明の詳細な説明】
【技術分野】
【０００１】
本発明は、メタルハライドランプに関する。更に具体的には、本発明は、例えば、インキや塗料の乾燥工程、樹脂の硬化工程等に使用される光化学反応のための紫外線照射用メタルハライドランプに関する。
【背景技術】
【０００２】
近年、紫外線照射用メタルハライドランプは、印刷工程、塗装工程、樹脂のシール工程等の様々な分野に利用されている。これらの工程で利用されるメタルハライドランプは、短時間で効率良く印刷、塗装、シール等の処理を行うため、一層高い照度のランプが開発されている。光源としては、高圧水銀ランプが主流であるが、最近では、高圧水銀ランプよりも紫外線領域での発光効率が高いメタルハライドランプが知られている。メタルハライドランプは、発光管内に、金属がハロゲン化合物として封入され、金属特有のスペクトルを発光する。
本発明者等は、このような紫外線照射用メタルハライドランプに関する次の特許文献を承知している。各文献において関連すると思われる箇所を引用して記載する。
【先行技術文献】
【特許文献】
【０００３】
【特許文献１】特開昭５０−０４４６７５号（公開日：１９７５年４月２２日）「金属蒸気放電灯」（出願人：岩崎電気株式会社）  特許文献１には、発光管の内容積１ｃｃ当たり０．１×１０-6〜１．０×１０-6グラム原子のハロゲンと、該ハロゲンに対する原子比で１／２〜３倍の鉄を封入した金属蒸気放電灯の記載がある（特許請求の範囲）。
【特許文献２】特開昭５２−１６８８６号（公開日：１９７７年２月８日）「金属蒸気放電灯」（特公昭５８−０１８７４３号，特許第１，２６２，４７７号）（出願人：岩崎電気株式会社）  特許文献２には、アーク放電を維持するに十分な量の水銀並びに適量の希ガスと共にハロゲン、鉄及び錫を封入し、ハロゲンの封入量を発光管内容積１ｃｍ3あたり１．０×１０-5〜１．０×１０-8グラム原子とし、鉄及び錫の総量をハロゲンに対して原子比で１／２〜３とし、かつ鉄に対する錫の量を原子比で１／２０〜３とし、２８０〜４２０〔ｎｍ〕の紫外線領域に光エネルギーを集中させた金属蒸気放電灯の記載がある（公告公報の特許請求の範囲）。
【特許文献３】特開平０２−０７２５５１号（公開日：１９９０年３月１２日）「金属蒸気放電灯」（出願人：東芝ライテック株式会社）  特許文献３には、発光管内に、水銀と希ガスに加えて、鉄、錫、およびハロゲンを封入した金属蒸気放電灯において、上記鉄、錫のほかに銀を添加し、これら鉄、錫、銀およびハロゲンの封入量を、グラム原子数で表してそれぞれ［Ｆｅ］、［Ｓｎ］、［Ａｇ］および［Ｊ］とした場合、（［Ｆｅ］＋［Ｓｎ］）／［Ｊ］＜０．５であり、かつ（２［Ｆｅ］＋２［Ｓｎ］＋［Ａｇ］）／［Ｊ］＞１とした金属蒸気放電灯の記載がある（特許請求の範囲）。
【特許文献４】特開平１０−０６９８８３号（公開日：１９９８年３月１０日）「金属蒸気放電灯」（出願人：岩崎電気株式会社）  特許文献４には、発光管中に水銀と希ガスとハロゲンと、鉄，コバルト，ニッケルの一群の中から少なくとも一種以上の金属を発光物質として封入してなる金属蒸気放電灯において、水銀以外の封入金属の封入量を、Ａ×Ｄ×Ｖ＋Ｂ（Ａは封入金属の原子価の逆数、Ｄは封入ハロゲンの密度で１×１０-5〜１×１０-8ｍｏｌ／ｃｍ3、Ｖは発光管の内容積ｃｍ3、Ｂは定数で０．７×１０-4〜３．６×１０-4ｍｏｌ）に設定した放電灯の記載がある（特許請求の範囲）。
【特許文献５】特開２００２−００８５８８号（公開日：２００２年１月１１日）「金属蒸気放電灯」（特許第４，４１１,７４９号）（出願人：日本電池株式会社）  特許文献５では、主発光金属元素として鉄、ハロゲンとして沃素が封入されている金属蒸気放電灯において、始動性能を低下させることなく４５０〜５００ｎｍの発光強度を増加させることを目的とする（要約、段落０００８）。始動用希ガスとしてアルゴンガスを封入し、その分圧を５〜１０〔ｔｏｒｒ〕とする（要約、段落００２０）。発光管内に緩衝ガス用の水銀、発光金属としての鉄、ハロゲンとしての沃素と臭素、始動用の希ガスが少なくとも封入され、発光管内容積あたりに換算した封入原子数について、沃素を（Ｉ）、臭素を（Ｂｒ）と表すとき、（Ｂｒ）＋（Ｉ）が２×１０-7〜１４×１０-7（ｍｏｌ／ｃｃ）となっており、（Ｂｒ）：（Ｉ）で表される原子比が１０：９０〜３０：７０の範囲にある金属蒸気放電灯の記載がある（請求項１）。
【０００４】
これら先行技術文献と本発明とを簡単に比較すると、次のようになる。
【０００５】
特許文献１は、所定量のハロゲンと、該ハロゲンに対する原子比で１／２〜３倍の鉄を封入した金属蒸気放電灯の記載に留まる。
【０００６】
特許文献２は、所定量のハロゲンと、鉄及び錫の総量をハロゲンに対して原子比で１／２〜３とした金属蒸気放電灯の記載に留まる。
【０００７】
特許文献３は、ランプ内に、鉄と錫と銀とハロゲンとを封入している。更に、鉄、錫、銀、ハロゲンの量を特定している。
【０００８】
特許文献４は、水銀以外の封入金属の封入量を、ハロゲンとの関係で規定した放電灯の記載に留まる。
【０００９】
特許文献５は、始動性能に着目して、４５０〜５００〔ｎｍ〕の発光強度を増加させることを目的とする。始動用希ガスのアルゴンを、５〜１０〔ｔｏｒｒ〕の範囲と低圧にして始動性悪化分を相殺している。以下に説明する本実施形態とは異なる波長、希ガス圧力にある。更に、鉄分の封入に注目すると、実施例１において、（Ｆｅ）が６×１０-7〔ｍｏｌ／ｃｃ〕、（Ｓｎ）が２×１０-7〔ｍｏｌ／ｃｃ〕、（Ｉ）＋（Ｂｒ）が８×１０-7〔ｍｏｌ／ｃｃ〕とされ、この数値より、（Ｆｅ）及び（Ｓｎ）は、いずれもハロゲン化鉄、ハロゲン化錫として存在することが明らかである。また、第２実施例では錫を鉛に置換しただけであり、第３実施例ではこれら錫又は鉛を鉄に置換しただけであり、金属量とハロゲン量の関係は変わらない。従って、ハロゲン化鉄とは別個に、金属の鉄を増量した本発明とは異なっている。
【発明の概要】
【発明が解決しようとする課題】
【００１０】
本発明は、インキや塗料の乾燥工程、樹脂の硬化工程等に使用される光化学反応のための紫外線照射用のメタルハライドランプを対象とする。一般に、波長１００〜４００〔ｎｍ〕のスペクトルを紫外線と称するが、本発明は、特に波長３５０〜３８０〔ｎｍ〕のスペクトルの紫外線（以下、中心の波長をとって「波長３６５〔ｎｍ〕付近の紫外線」ともいう。）を強く発光させるメタルハライドランプを対象としている。
【００１１】
本出願人は、金属蒸気放電灯の研究・開発に於いて、発光物質として鉄（Ｆｅ）に着目し、特許文献１において、所定量のハロゲンと、該ハロゲンに対する原子比で１／２〜３倍の鉄を封入した金属蒸気放電灯を提案している。更に、特許文献２において、鉄及び錫の総量を所定量のハロゲンに対して原子比で１／２〜３とし、かつ鉄に対する錫の量を原子比で１／２０〜３を封入した金属蒸気放電灯を提案している。
【００１２】
鉄分を含むメタルハライドランプでは、アーク放電が発生している高温環境下で、鉄と電極を形成するタングステン（Ｗ）との間で反応が起こり、電極を損傷し劣化させる傾向が見られる。
【課題を解決するための手段】
【００１３】
上記課題に鑑みて、本発明は、波長３６５〔ｎｍ〕付近の紫外線の発光を高めた新規な紫外線照射用メタルハライドランプを提供することを目的とする。
【００１４】
本発明に係るメタルハライドランプは、主に紫外線を発光するメタルハライドランプであって、前記ランプは、紫外線の特に波長３５０〜３８０〔ｎｍ〕に強いスペクトルを発光させるために、希ガスと共に、少なくとも、水銀と鉄分とが封入されており、前記鉄分は、ハロゲン化鉄（ＦｅＸ2）としてのヨウ化鉄（ＦｅＩ2）及び臭化鉄（ＦｅＢｒ2）と、金属の鉄（Ｆｅ）とを含み、前記鉄分の量を、Ａ：金属の鉄（Ｆｅ）の封入量、Ｂ：ヨウ化鉄（ＦｅＩ2）の封入量、Ｃ：臭化鉄（ＦｅＢｒ2）の封入量として夫々表現すると、金属の鉄（Ｆｅ）の量Ａは、０．５（Ｂ＋Ｃ）≦Ａ≦１０．０（Ｂ＋Ｃ）〔ｍｏｌ／ｃｍ3〕の範囲内にあり、ハロゲン化鉄（ＦｅＸ2）の量（Ｂ＋Ｃ）は、１．０×１０-7≦（Ｂ＋Ｃ）≦４．５×１０-7〔ｍｏｌ／ｃｍ3〕の範囲内にあり、ハロゲン化鉄（ＦｅＸ2）における臭化鉄（ＦｅＢｒ2）の比率｛Ｃ／（Ｂ＋Ｃ）｝は、｛Ｃ／（Ｂ＋Ｃ）｝＝５〜７０〔％〕の範囲内にある。
【００１５】
更に、上記メタルハライドランプでは、金属の鉄（Ｆｅ）の量Ａは、０．５（Ｂ＋Ｃ）≦Ａ≦３．０（Ｂ＋Ｃ）〔ｍｏｌ／ｃｍ3〕の範囲内にあり、ハロゲン化鉄（ＦｅＸ2）の量（Ｂ＋Ｃ）は、２．０×１０-7≦（Ｂ＋Ｃ）≦３．５×１０-7〔ｍｏｌ／ｃｍ3〕の範囲内にあり、ハロゲン化鉄（ＦｅＸ2）における臭化鉄（ＦｅＢｒ2）の比率｛Ｃ／（Ｂ＋Ｃ）｝は、｛Ｃ／（Ｂ＋Ｃ）｝＝５〜６０〔％〕の範囲内にあってもよい。
【００１６】
更に、上記メタルハライドランプでは、更に、前記希ガスとしてアルゴン（Ａｒ）２．０〔ｋＰａ〕が封入されていてもよい。
【００１７】
更に、本発明に係るメタルハライドランプの製造方法は、前記ランプは、紫外線の特に波長３５０〜３８０〔ｎｍ〕に強いスペクトルを発光させるために、希ガスと共に、少なくとも、水銀と鉄分とが封入されており、封入される前記鉄分は、ハロゲン化鉄（ＦｅＸ2）としてのヨウ化鉄（ＦｅＩ2）及び臭化鉄（ＦｅＢｒ2）と、金属の鉄（Ｆｅ）とを含み、封入される量を、Ａ：金属の鉄（Ｆｅ）の封入量、Ｂ：ヨウ化鉄（ＦｅＩ2）の封入量、Ｃ：臭化鉄（ＦｅＢｒ2）の封入量として夫々表現すると、金属の鉄（Ｆｅ）の量Ａを、０．５（Ｂ＋Ｃ）≦Ａ≦１０．０（Ｂ＋Ｃ）〔ｍｏｌ／ｃｍ3〕の範囲内で決定し、ハロゲン化鉄（ＦｅＸ2）の量（Ｂ＋Ｃ）を、１．０×１０-7≦（Ｂ＋Ｃ）≦４．５×１０-7〔ｍｏｌ／ｃｍ3〕の範囲内で決定し、ハロゲン化鉄（ＦｅＸ2）における臭化鉄（ＦｅＢｒ2）の比率｛Ｃ／（Ｂ＋Ｃ）｝を、｛Ｃ／（Ｂ＋Ｃ）｝＝５〜７０〔％〕の範囲内で決定し、封体加工工程で、石英管を所定の形状に加工し、発光部となる中央部の石英管両端に電極固定部となる石英管を接続し（封体加工工程）、電極を石英管内に封入し内部を真空に排気した後に微圧（数ｋＰａ程度）のアルゴンガスを封入した後に仮封止し（仮排気工程）、シール、溶封工程で、前記石英管に電極を固定し、排気工程で、前記石英管の中を排気した後、前記ハロゲン化物及び金属の鉄、その他鉄以外の金属ハロゲン化物、水銀及び希ガス（アルゴン等）等を封入して排気部を封じ、仕上げ工程で、前記石英管の両端にベースを固定している。
【発明の効果】
【００１８】
本発明によれば、波長３６５〔ｎｍ〕付近の紫外線の発光を高めた新規な紫外線照射用メタルハライドランプを提供することが出来る。
【図面の簡単な説明】
【００１９】
【図１】図１は、本実施形態に係るメタルハライドランプの断面模式図である。
【図２】図２は、第１段階の、発光物質として好ましい金属の鉄（Ｆｅ）の量Ａを求める実験における各ランプの照度維持率をグラフ化したものである。
【図３】図３は、第２段階の、発光物質として好ましいハロゲン化鉄（ＦｅＸ2）の量（Ｂ＋Ｃ）を求める実験における各ランプの照度の測定結果をグラフ化したものである。
【図４】図４は、第３段階の、発光物質として好ましいハロゲン化鉄（ＦｅＸ2）（Ｂ＋Ｃ）を構成するヨウ化鉄（Ｂ）と臭化鉄（Ｃ）の好ましい比率｛Ｃ／（Ｂ＋Ｃ）｝を求める実験における各ランプの照度維持率をグラフ化したものである。
【図５】図５は、図１に示すランプの製造方法を説明するフローである。
【発明を実施するための形態】
【００２０】
以下、本発明の実施形態に付いて、添附の図面を参照しながら詳細に説明する。なお、図中、同じ要素に対しては同じ符号を付与して、重複した説明を省略する。なお、本実施形態は、本発明を説明するための例示であって、本発明の範囲を何等限定するものではないことを承知されたい。
【００２１】
［メタルハライドランプ］
対象となるメタルハライドランプの形状等の物理的寸法は、特許文献４に開示するランプと同じである。図１は、このメタルハライドランプ１０の断面模式図であり、石英製の発光管１の内部に一対の電極２，２を備え、各電極は、タングステン（Ｗ）又は２〔％〕程度の酸化トリウムを含有するトリエーテッドタングステンあるいは希土類酸化物をドープした酸化物ドープドタングステンから成る電極心棒の周りにタングステン線をコイル状に数回巻いた電極先端部２ａを夫々形成している。各電極２，２は、モリブデン箔３，３を介して夫々外部リード線につながっている。発光管１の形状は、直管型であり、ランプ管内径は２０ｍｍ、電極間距離（発光長）２５０ｍｍ、希ガスとしてアルゴン（Ａｒ）２．０〔ｋＰａ〕（約１５〔ｔｏｒｒ〕相当）が封入されている。発光管内に封入される発光物質に関しては、以下に説明する。
【００２２】
［発光物質の組成］
図１に示したランプに封入される発光物質の組成について説明する。発光物質として、金属の鉄（Ｆｅ）とハロゲン化鉄（ＦｅＸ2）を使用する。ＦｅＸ2は、ヨウ化鉄（ＦｅＩ2）と臭化鉄（ＦｅＢｒ2）の混合物で構成する。
【００２３】
以下、発光物質に関する説明を分かり易くするため、各要素を記号化して、Ａ：金属の鉄（Ｆｅ）の封入量とし、Ｂ：ヨウ化鉄（ＦｅＩ2）の封入量とし、Ｃ：臭化鉄（ＦｅＢｒ2）の封入量として、表現する。従って、発光物質の鉄分＝金属の鉄（Ｆｅ）＋ハロゲン化鉄（ＦｅＸ2）＝金属の鉄（Ｆｅ）＋ヨウ化鉄（ＦｅＩ2）＋臭化鉄（ＦｅＢｒ2）＝Ａ＋Ｂ＋Ｃ、と表現する。
【００２４】
（第１段階：金属の鉄Ｆｅの量に関する検討）
第１段階で、発光物質として、好ましい金属の鉄（Ｆｅ）の量Ａを求める実験を行った。具体的には、発光物質の鉄分＝金属の鉄（Ｆｅ）＋ハロゲン化鉄（ＦｅＸ2）＝Ａ＋（Ｂ＋Ｃ）、において、ハロゲン化鉄の量（Ｂ＋Ｃ）を一定にして、金属の鉄の量Ａを、ゼロ〜（Ｂ＋Ｃ）の１５倍の間で変化させた複数個のランプを製造して評価した。アーク安定剤として少量のヨウ化錫（ＳｎＩ2）を使用している。ハロゲン化鉄は、高温環境下では、タングステン（Ｗ）電極と激しく反応する。同様に、金属の鉄も、高温環境下では、タングステン（Ｗ）電極と反応する。従って、好ましい金属の鉄の量Ａの評価は、ランプ照度の経時劣化特性を求めて行った。
【００２５】
【表１】
2012142240.tif 000003
表１は、ハロゲン化鉄（ＦｅＸ2）の封入量（Ｂ＋Ｃ）を一定にし、封入物質中の金属の鉄（Ｆｅ）の量Ａを変化させた各ランプに関するデータである。実験に使用したランプは、図１に示すランプである。なお、表１のサンプルＮｏ．は、他の実験のサンプルとの重複を避けるため、１０番台の番号を付与している。
【００２６】
ハロゲン化鉄（ＦｅＸ2）の封入量（Ｂ＋Ｃ）を３．１×１０-7〔ｍｏｌ／ｃｍ3〕と一定にし、金属の鉄（Ｆｅ）の封入量Ａを、ゼロ〜４６×１０-7〔ｍｏｌ／ｃｍ3〕と変化させた６種類のサンプルＮｏ．１１〜１６を用意した。
【００２７】
照度の経時劣化を求めるため、いずれのサンプルも、ゼロ，５００，１０００，１５００，２０００時間経過時における波長３６５〔ｎｍ〕のランプ照度を測定し、各サンプルの製造直後（経過時間ゼロ）の照度（以下、「当初照度」という。）を１００〔％〕とした相対値として求め、各経過時間の照度維持率〔％〕とした。図２は、この照度維持率をグラフ化したものである。
【００２８】
メタルハライドランプの寿命は、公称１，５００時間程度と言われている。１，５００時間経過時に、当初照度の８０〔％〕以上を維持しているのは、サンプルＮｏ．１４，１３，１５であった。サンプルＮｏ．１６，１２，１１は、当初照度の８０〔％〕未満に落ちている。
【００２９】
サンプルＮｏ．１１は、金属の鉄（Ｆｅ）の量Ａ＝ゼロである。サンプルＮｏ．１２は、金属の鉄（Ｆｅ）の量Ａが最も少ないサンプルである。サンプルＮｏ．１６は、金属の鉄（Ｆｅ）の量Ａが最も多いサンプルである。
【００３０】
最初に、サンプルＮｏ．１１（Ａ＝ゼロ）と他のサンプル（Ａ≠ゼロ）との比較から、ハロゲン化鉄（Ｂ＋Ｃ）に加えて、金属の鉄Ａを含む方が、照度維持率が高いことが判明した。次に、照度維持率は、金属鉄の量Ａが増加するサンプルＮｏ．１２〜１４にかけて向上し、サンプルＮｏ．１４をピークに更にＡが増加するＮｏ．１４〜１６にかけて低下することが判明した。サンプルＮｏ．１３と１５の間、サンプルＮｏ．１４付近にピーク値があると思われる。
【００３１】
サンプルＮｏ．１１のランプの照度維持率が比較的急速に劣化する理由は、ランプ管内には、鉄分はハロゲン化鉄（ＦｅＸ2）として存在するが、高温環境下では、ハロゲン化鉄は電極のタングステンＷと激しく反応して化合物を生成してしまうので、発光に寄与する鉄分が時間の経過と共に消失するためと考えられる。サンプルＮｏ．１２のランプも同様であり、僅かな金属の鉄（Ｆｅ）も高温環境下では徐々にタングステン（Ｗ）電極と反応するため、結局、発光に寄与する鉄分が比較的短期間に枯渇するためと考えられる。
【００３２】
サンプルＮｏ．１６の金属の鉄Ｆｅの量Ａは、ハロゲン化鉄ＦｅＸ2の量（Ｂ＋Ｃ）の１５倍に相当する。高温環境下では、過剰な金属の鉄とタングステン（Ｗ）電極とが反応し、時間の経過と共に電極自体が損傷され、アーク放電が阻害されて照度が劣化するものと考えられる。
【００３３】
図２に示す結果より、ランプの照度維持の観点から、好ましいランプは、１，５００時間経過時に当初の照度の８０〔％〕以上を維持するランプである。表１から、ハロゲン化鉄ＦｅＸ2の封入量（Ｂ＋Ｃ）に対する金属の鉄（Ｆｅ）の封入量Ａの比率は、サンプルＮｏ．１３，１４，１５に対応するＡ／（Ｂ＋Ｃ）＝０．５〜１０．０の範囲にあることが好ましい。Ａで表すと、０．５（Ｂ＋Ｃ）≦Ａ≦１０．０（Ｂ＋Ｃ）〔ｍｏｌ／ｃｍ3〕の範囲にあることが好ましい。
【００３４】
更に、２，０００時間経過時でも当初照度の８０〔％〕以上を維持するサンプルＮｏ．１３，１４に対応するＡ／（Ｂ＋Ｃ）＝０．５〜３．０の範囲にあれば、一層好ましい。Ａ（金属の鉄の量）で表すと、０．５（Ｂ＋Ｃ）≦Ａ≦３．０（Ｂ＋Ｃ）〔ｍｏｌ／ｃｍ3〕の範囲内となる。
【００３５】
（第２段階：ハロゲン化鉄ＦｅＸ2の量に関する検討）
第１段階で、Ａ（金属の鉄の量）の好ましい範囲が判明した。第２段階では、第１段階の鉄の量Ａの範囲内で、発光物質として好ましいハロゲン化鉄（ＦｅＸ2）の量（Ｂ＋Ｃ）を求める実験を行った。
【００３６】
具体的には、発光物質の鉄分＝金属の鉄（Ｆｅ）＋ハロゲン化鉄（ＦｅＸ2）＝Ａ＋（Ｂ＋Ｃ）、において、Ａを一定にして、（Ｂ＋Ｃ）を変化させた各ランプに関する実験である。同時に、ハロゲン化鉄を、ヨウ化鉄（ＦｅＩ2）単独で構成する場合（Ｂ単独）と、ヨウ化鉄（ＦｅＩ2）＋臭化鉄（ＦｅＢｒ2）の混合物で構成する場合（Ｂ＋Ｃ）との比較実験も行った。アーク安定剤として少量のヨウ化タリウム（ＴｌＩ）を使用している。
【００３７】
金属の鉄及びハロゲン化鉄の鉄分は、発光物質として照度を向上させるために封入されている。従って、最適なハロゲン化鉄の量（Ｂ＋Ｃ）の評価は、ランプ照度の測定結果から行った。
【００３８】
【表２】
2012142240.tif 000004
実験に使用したランプは、図１に示すランプである。表２に示すサンプルＮｏ．２１〜３１において、発光物質に於ける金属の鉄（Ｆｅ）の量Ａは、Ａ＝１３×１０-7〔ｍｏｌ／ｃｍ3〕と一定である。このＡとして選択した値は、第１段階で、好ましい範囲内にあるサンプルＮｏ．１３，１４，１５のほぼ平均値である。なお、表２のサンプルＮｏ．は、他の実験のサンプルとの重複を避けるため、２０〜３０番台の番号を付与している。
【００３９】
サンプルＮｏ．２１〜２４は、ハロゲン化鉄（ＦｅＸ2）として、ヨウ化鉄のみ（Ｂ単独）を使用し、臭化鉄（ＦｅＢｒ2）を使用していない。サンプルＮｏ．２５〜３１は、ハロゲン化鉄として、ヨウ化鉄と臭化鉄との混合物（Ｂ＋Ｃ）を使用している。
【００４０】
Ｂ単独のサンプルＮｏ．２１〜２４では、Ｂを０．７８×１０-7〜２．３×１０-7〔ｍｏｌ／ｃｍ3〕の範囲で徐々に量を多く変化させている。同様に、（Ｂ＋Ｃ）のサンプルＮｏ．２５〜３１では、（Ｂ＋Ｃ）を０．６２×１０-7〜５．７×１０-7〔ｍｏｌ／ｃｍ3〕の範囲で徐々に量を多く変化させている。
【００４１】
照度は、波長３６５〔ｎｍ〕用の照度計で測定した。測定データは、サンプルＮｏ．２１の照度を１００〔％〕とし、他の測定データを相対値で表示してある。
【００４２】
図３は、この照度の測定結果を図示したグラフである。（Ｂ単独）と（Ｂ＋Ｃ）とを比較すると、ハロゲン化鉄として同量の場合には全データが、（Ｂ単独）の照度より（Ｂ＋Ｃ）の照度が高いことが判明した。
【００４３】
（Ｂ単独）の照度は、ヨウ化鉄の量が増加するサンプルＮｏ．２１〜２３にかけて照度が向上している。しかし、更にヨウ化鉄の量を増加したサンプルＮｏ．２３〜２４では、反対に照度は低下している。（Ｂ＋Ｃ）の照度は、ハロゲン化鉄の量が増加するサンプルＮｏ．２５〜２８にかけて照度が向上している。しかし、更にハロゲン化鉄の量を増加したサンプルＮｏ．２８〜３１では、反対に照度は徐々に低下している。このように、（Ｂ単独）及び（Ｂ＋Ｃ）の両方において、ハロゲン化鉄の量の増加より照度は向上し、一定量でピークを迎え、更に増加すると照度は低下する傾向が見られた。
【００４４】
ランプ内では、鉄分が発光物質である。従って、サンプルＮｏ．２１〜２３及びＮｏ．２５〜２８では、ハロゲン化鉄（ＦｅＸ2）の増加に伴って照度が向上するものと思われる。一方、サンプルＮｏ．２３〜２４及びＮｏ．２８〜３１では、ハロゲン化鉄の量の増加より、照度が徐々に低下している。この原因は、照度のピークが波長３６５〔ｎｍ〕から外れて他の波長に移動したものと思われる。
【００４５】
（Ｂ単独）の相対照度の最高値は、Ｂ＝１．８×１０-7〔ｍｏｌ／ｃｍ3〕付近にあり、ほぼ１１５〔％〕である。従って、（Ｂ単独）と比較して、（Ｂ＋Ｃ）を採用する利益を得るためには、（Ｂ＋Ｃ）の相対照度が１１５〔％〕以上であることが好ましい。図３から（Ｂ＋Ｃ）に関しては、１．０×１０-7≦（Ｂ＋Ｃ）≦４．５×１０-7〔ｍｏｌ／ｃｍ3〕の範囲内にあることが好ましい。表２では、サンプルＮｏ．２６〜３０の（Ｂ＋Ｃ）列の四角で囲ったデータが該当する。更に、図３に示す相対照度が１２５〔％〕以上にある、２．０×１０-7≦（Ｂ＋Ｃ）≦３．５×１０-7〔ｍｏｌ／ｃｍ3〕の範囲内にあれば、一層好ましい。
【００４６】
（第３段階：ハロゲン化鉄（ＦｅＸ2）における臭化鉄（ＦｅＢｒ2）の比率に関する検討）
第１段階で、金属鉄の量Ａの好ましい範囲が判明した。第２段階で、ハロゲン化鉄の量（Ｂ＋Ｃ）の好ましい範囲が判明した。
【００４７】
第３段階では、第１段階で判明した鉄の量Ａの範囲内及び第２段階で判明したハロゲン化鉄の量（Ｂ＋Ｃ）の範囲内で、ハロゲン化鉄（Ｂ＋Ｃ）を構成するヨウ化鉄（Ｂ）と臭化鉄（Ｃ）の好ましい比率を求める実験を行った。具体的には、封入物質の鉄分＝金属の鉄（Ｆｅ）＋ハロゲン化鉄（ＦｅＸ2）＝Ａ＋（Ｂ＋Ｃ）、において、Ａ及び（Ｂ＋Ｃ）を第１段階及び第２段階で判明した範囲内でほぼ一定にし、（Ｂ＋Ｃ）に対するＣの比率｛Ｃ／（Ｂ＋Ｃ）｝を変化させた各ランプに関する実験である。
【００４８】
金属の鉄（Ｆｅ）及びハロゲン化鉄（ＦｅＸ2）の鉄分は、照度を向上させるために封入されている。一方、金属の鉄及びハロゲン化鉄は、タングステン（Ｗ）電極と反応する。従って、好ましいハロゲン化鉄の量に対する臭化鉄の量の比率｛Ｃ／（Ｂ＋Ｃ）｝の評価は、ランプ照度と照度維持率の両面から行った。
【００４９】
【表３】
2012142240.tif 000005
実験に使用したランプは、図１に示すランプである。第１段階の表１及び図２に示した（金属の鉄Ｆｅに関する検討）において、Ａは、０．５（Ｂ＋Ｃ）≦Ａ≦１０．０（Ｂ＋Ｃ）〔ｍｏｌ／ｃｍ3〕の範囲内であることが好ましいと判明した。更に、第２段階の表２及び図３に示した（ハロゲン化鉄ＦｅＸ2の量）において、（Ｂ＋Ｃ）は、１．０×１０-7≦（Ｂ＋Ｃ）≦４．５×１０-7〔ｍｏｌ／ｃｍ3〕にあることが好ましいと判明した。この第３段階では、金属の鉄の量Ａは、９．１×１０-7〔ｍｏｌ／ｃｍ3〕と第１段階で求めた範囲内で一定にしている。ハロゲン化鉄の量（Ｂ＋Ｃ）も、３．０×１０-7〜３．２×１０-7〔ｍｏｌ／ｃｍ3〕と第２段階で求めた範囲内でほぼ一定にしている。表３では、Ａの列及び（Ｂ＋Ｃ）の列の四角で囲んだデータが該当する。
【００５０】
この条件下で、ハロゲン化鉄の量に対する臭化鉄の量の比率｛Ｃ／（Ｂ＋Ｃ）｝をゼロ〜７４．２〔％〕の範囲で徐々に変化させている。アーク安定剤として少量のヨウ化錫（ＳｎＩ2）を使用している。なお、表３のサンプルＮｏ．は、他の実験のサンプルとの重複を避けるため、４０番台の番号を付与している。
【００５１】
照度データは、波長３６５〔ｎｍ〕用の照度計で測定した。照度データは、Ｃが含まれていないサンプルＮｏ．４１の照度を１００〔％〕とし、各ランプの照度を相対値で表示している。
【００５２】
評価としては、当初照度が、サンプルＮｏ．４１に対して有意差が認められる、即ち、１０〔％〕以上照度が向上することが好ましい。この条件に関しては、サンプルＮｏ．４２を除く、サンプルＮｏ．４３〜４８が該当した。これらのサンプルにより、ハロゲン化鉄の量に対する臭化鉄の量の比率が、ほぼ｛Ｃ／（Ｂ＋Ｃ）｝≧５〔％〕の範囲内であることが好ましいことが判明した。
【００５３】
次に、照度の経時劣化を求めるため、いずれのサンプルも、ゼロ，５００，１０００，１５００，２０００時間経過時のランプ照度を測定し、各サンプルの当初照度を１００〔％〕とし相対値を求め、各経過時間の照度維持率〔％〕とした。図４は、この照度維持率をグラフ化したものである。
【００５４】
図４に示す結果より、ランプの照度維持の観点から好ましいランプは、１，５００時間経過時に当初照度の８０〔％〕以上を維持するランプである。図４より、サンプルＮｏ．４４，４５，４３，４６，４７が該当した。表３より、これらのサンプルＮｏ．４３〜４７の｛Ｃ／（Ｂ＋Ｃ）｝は、｛Ｃ／（Ｂ＋Ｃ）｝＝５〜７０〔％〕の範囲内にあることが好ましいことが判明した。これらのサンプルは、上述のサンプルＮｏ．４１に対して１０〔％〕以上照度が向上する条件も満たしていた。
【００５５】
更に、図４を参照すると、２，０００時間経過時でも当初照度の８０〔％〕以上を維持するサンプルＮｏ．４４，４５，４３，４６は一層好ましい。表３より、Ｎｏ．４３〜４６の｛Ｃ／（Ｂ＋Ｃ）｝＝５〜６０〔％〕の範囲内にあれば、一層好ましいことが判明した。
【００５６】
｛Ｃ／（Ｂ＋Ｃ）｝が、ゼロ又は非常に小さいサンプルＮｏ．４１，４２は、上述の通り、当初照度に有意差はなく、且つ照度維持率も低かった。この結果より、｛Ｃ／（Ｂ＋Ｃ）｝＝ゼロ、即ち、ハロゲン化鉄をヨウ化鉄のみで構成（Ｂ単独）した場合、（Ｂ＋Ｃ）と比較して、第２段階で判明した当初照度が低いことに加えて、第３段階で照度維持率も低いことが判明した。｛Ｃ／（Ｂ＋Ｃ）｝が非常に小さいサンプルも同じ傾向にある。
【００５７】
｛Ｃ／（Ｂ＋Ｃ）｝を徐々に高くしたサンプルＮｏ．４３〜４５では、表３に示すように当初照度も１１６，１１７，１１９〔％〕と徐々に向上し、且つ図４に示すように照度維持率も向上している。しかし、更に、｛Ｃ／（Ｂ＋Ｃ）｝を高くしたサンプルＮｏ．４５〜４８では、当初照度は頭打ちになり、且つ照度維持率も低下している。即ち、ハロゲン化鉄をヨウ化鉄と臭化鉄との混合物（Ｂ＋Ｃ）で構成した場合、ハロゲン化鉄の量に対する臭化鉄の量の比率｛Ｃ／（Ｂ＋Ｃ）｝の最適なピークは、サンプルＮｏ．４５，４６をカバーする｛Ｃ／（Ｂ＋Ｃ）｝＝３５〜５５〔％〕付近にあることが判明した。
【００５８】
ハロゲン化鉄をヨウ化鉄のみで構成した場合（Ｂ単独）は、ヨウ化鉄と臭化鉄の混合物で構成した場合（Ｂ＋Ｃ）に比較して、当初照度及び照度維持率の両面で劣っていることが判明した。更に、臭化鉄の量を一定量まで増量することにより、照度及び照度維持率の両面で良い結果が得られることも判明した。しかし、ハロゲン化鉄における過剰な臭化鉄の比率は、ヨウ化鉄（ＦｅＩ2）に比べて臭化鉄（ＦｅＢｒ2）の方が比較的反応性が高いため、タングステン（Ｗ）電極と反応しやすく、照度維持率の低下を招く結果になるものと思われる。
【００５９】
［メタルハライドランプの製造方法］
このメタルハライドランプの製造方法は、図５に示す通りである。
【００６０】
ステップＳ１の封体加工工程で、石英管（図１の符号１）を所望の形状に加工する。発光部となる中央部の石英管１の両端に電極固定部となる石英管を接続する。中央部の石英管には予め、封入物の投入通路と石英管内部の排気通路を兼ねる細管（排気管）が石英管に直交して融着接続されている（図示せず。）。
【００６１】
ステップＳ２の仮排気工程で、電極を封体内に封入し真空に排気した後に微圧のアルゴンなどの不活性ガスを封入する。
【００６２】
ステップＳ３のシール、溶封工程で、石英管に電極２，２を固定する。
【００６３】
ステップＳ４の排気工程で、発光管１の中を排気した後、次に説明する所定の組成のハロゲン化物及び金属の鉄、その他の水銀及び希ガス（アルゴン等）等を封入し、排気管をチップオフして封じる。ここで、金属の鉄は、高純度鉄試薬を用いている。
【００６４】
この段階で封入される鉄及びハロゲン化鉄は、上述の第１段階で金属の鉄の量Ａを、０．５（Ｂ＋Ｃ）≦Ａ≦１０．０（Ｂ＋Ｃ）〔ｍｏｌ／ｃｍ3〕の範囲内で決定し、第２段階でハロゲン化鉄の量（Ｂ＋Ｃ）を、１．０×１０-7≦（Ｂ＋Ｃ）≦４．５×１０-7〔ｍｏｌ／ｃｍ3〕の範囲内で決定し、第３段階でハロゲン化鉄を構成するヨウ化鉄（ＦｅＩ2）の量Ｂに対する臭化鉄（ＦｅＢｒ2）の量Ｃの好ましい比率｛Ｃ／（Ｂ＋Ｃ）｝を、｛Ｃ／（Ｂ＋Ｃ）｝＝５〜７０〔％〕の範囲内で決定する。
【００６５】
ステップＳ５の仕上げ工程で、石英管１の両端にベースを固定する。
【００６６】
［本実施形態の利点・効果］
(1) 第１段階の実験を通して、封入物質として、発光物質である鉄分に関して、好ましい金属の鉄（Ｆｅ）の量Ａを求めることが出来た。好ましくは、０．５（Ｂ＋Ｃ）≦Ａ≦１０．０（Ｂ＋Ｃ）〔ｍｏｌ／ｃｍ3〕の範囲である。更に好ましくは、０．５（Ｂ＋Ｃ）≦Ａ≦３．０（Ｂ＋Ｃ）〔ｍｏｌ／ｃｍ3〕の範囲である。
【００６７】
(2) 第２段階の実験を通して、金属の鉄Ｆｅに対してハロゲン化鉄ＦｅＸ2を追加して、発光物質である鉄分の増量することにより、照度を向上することが出来た。即ち、（Ｂ単独）及び（Ｂ＋Ｃ）の両方において、ハロゲン化鉄の量の増加より照度は向上し、一定量で照度はピークを迎え、更にハロゲン化鉄の量を増加すると照度は低下する傾向があることが判明した。
【００６８】
(3) 第２段階の実験を通して、（Ｂ単独）と（Ｂ＋Ｃ）で構成する場合とを比較して、ハロゲン化鉄（ＦｅＸ2）として同量の場合、（Ｂ単独）より（Ｂ＋Ｃ）の方が当初照度が高いことが判明した。
【００６９】
(4) 第２段階の実験を通して、第１の実験で得られた好ましい金属の鉄（Ｆｅ）の量Ａの条件下で、好ましいハロゲン化鉄（ＦｅＸ2）の量（Ｂ＋Ｃ）を求めることが出来た。
【００７０】
好ましくは、１．０×１０-7≦（Ｂ＋Ｃ）≦４．５×１０-7〔ｍｏｌ／ｃｍ3〕の範囲内である。更に好ましくは、２．０×１０-7≦（Ｂ＋Ｃ）≦３．５×１０-7〔ｍｏｌ／ｃｍ3〕の範囲内である。
【００７１】
(5) 第３段階の実験を通して、（Ｂ単独）と（Ｂ＋Ｃ）とを比較すると、（Ｂ＋Ｃ）の方が照度維持率の面で優れていることが判明した。
【００７２】
(6) 第３段階の実験を通して、ハロゲン化鉄（ＦｅＸ2）を構成するヨウ化鉄（ＦｅＩ2）の量Ｂと臭化鉄（ＦｅＢｒ2）の量Ｃとの好ましい比率｛Ｃ／（Ｂ＋Ｃ）｝を求めることが出来た。
【００７３】
好ましくは、｛Ｃ／（Ｂ＋Ｃ）｝＝５〜７０〔％〕の範囲内である。更に好ましくは、｛Ｃ／（Ｂ＋Ｃ）｝＝５〜６０〔％〕の範囲内である。
【００７４】
上記(1)〜(6)で得られた発光物質の量に関するデータを基に封入物質の組成を決定することにより、紫外線の特に波長３５０〜３８０〔ｎｍ〕で当初照度が高く、且つ照度維持率が高い、光化学反応のための紫外線照射用メタルハライドランプを製造することが可能となった。
【００７５】
［変形例・まとめ］
以上、本発明に係るメタルハライドランプの実施形態について説明したが、これらは例示であって、本発明を限定するものではない。本実施形態に対して当業者が容易に成し得る追加・削除・変更・改良等は本発明の範囲内である。
【００７６】
例えば、上述した実施形態では、第１段階で好ましい金属の鉄の量Ａの範囲を求め、第２段階で、第１段階で得られたＡの条件下で、好ましいハロゲン化鉄の量（Ｂ＋Ｃ）の範囲を求め、第３段階で、第１段階及び第２段階で得られたＡ及び（Ｂ＋Ｃ）の条件下で、好ましいハロゲン化鉄（Ｂ＋Ｃ）に対する臭化鉄の量Ｃの比率｛Ｃ／（Ｂ＋Ｃ）｝の範囲を求めた。しかし、本発明の範囲は、この決定順序に限定されない。
【００７７】
好ましい（Ｂ＋Ｃ）の範囲の決定と、比率｛Ｃ／（Ｂ＋Ｃ）｝の範囲の決定とは、（Ｂ＋Ｃ）が時間的に先に決定され、｛Ｃ／（Ｂ＋Ｃ）｝が後に決定される。しかし、Ａの範囲の決定と、（Ｂ＋Ｃ）の範囲の決定とは、いずれが先になされてもよい。本出願人は、特許文献１において、所定量のハロゲンと、該ハロゲンに対する原子比で１／２〜３倍の「鉄」を封入した金属蒸気放電灯を提案している。この経験に基づき、第１段階で、鉄の量Ａを一定量にして、好ましい（Ｂ＋Ｃ）の範囲を決定することも出来る。
【００７８】
従って、上述した実施形態で説明した順序を第１の発光物質の決定順序とすると、それ以外に次の第２及び３の変形例がある。
【００７９】
１．第２の決定順序
（第１段階）Ａを一定量にし、（Ｂ＋Ｃ）の範囲を決定し、
（第２段階）（Ｂ＋Ｃ）を一定量にし、Ａの範囲を決定し、
（第３段階）Ａ及び（Ｂ＋Ｃ）を夫々一定量にし、｛Ｃ／（Ｂ＋Ｃ）｝の範囲を決定する。
【００８０】
２．第３の決定順序
（第１段階）Ａを一定量にし、（Ｂ＋Ｃ）の範囲を決定し、
（第２段階）Ａ及び（Ｂ＋Ｃ）を夫々一定量にし、｛Ｃ／（Ｂ＋Ｃ）｝の範囲を決定し、
（第３段階）（Ｂ＋Ｃ）及び｛Ｃ／（Ｂ＋Ｃ）｝を夫々一定量にし、Ａの範囲を決定する。
【００８１】
本発明の技術的範囲は、添附の特許請求の範囲の記載に基づいて定められる。
【符号の説明】
【００８２】
１：発光管、  ２：電極、  ２ａ：電極先端部、  ３：モリブデン箔、  １０：メタルハライドランプ、
Ａ：金属の鉄（Ｆｅ）の封入量、  Ｂ：ヨウ化鉄（ＦｅＩ2）の封入量、  Ｃ：臭化鉄（ＦｅＢｒ2）の封入量、
【図１】
2012142240.tif 000006
【図２】
2012142240.tif 000007
【図３】
2012142240.tif 000008
【図４】
2012142240.tif 000009
【図５】
2012142240.tif 000010
【手続補正書】
【提出日】平成24年2月16日(2012.2.16)
【手続補正１】
【補正対象書類名】明細書
【補正対象項目名】０００３
【補正方法】変更
【補正の内容】
【０００３】
【特許文献１】特開昭５０−０４４６７５号（公開日：１９７５年４月２２日）「金属蒸気放電灯」（出願人：岩崎電気株式会社）
【特許文献２】特開昭５２−１６８８６号（公開日：１９７７年２月８日）「金属蒸気放電灯」（特公昭５８−０１８７４３号，特許第１，２６２，４７７号）（出願人：岩崎電気株式会社）
【特許文献３】特開平０２−０７２５５１号（公開日：１９９０年３月１２日）「金属蒸気放電灯」（出願人：東芝ライテック株式会社）
【特許文献４】特開平１０−０６９８８３号（公開日：１９９８年３月１０日）「金属蒸気放電灯」（出願人：岩崎電気株式会社）
【特許文献５】特開２００２−００８５８８号（公開日：２００２年１月１１日）「金属蒸気放電灯」（特許第４，４１１,７４９号）（出願人：日本電池株式会社）
【手続補正２】
【補正対象書類名】明細書
【補正対象項目名】０００４
【補正方法】変更
【補正の内容】
【０００４】
特許文献１には、発光管の内容積１ｃｃ当たり０．１×１０-6〜１．０×１０-6グラム原子のハロゲンと、該ハロゲンに対する原子比で１／２〜３倍の鉄を封入した金属蒸気放電灯の記載がある（特許請求の範囲）。
特許文献２には、アーク放電を維持するに十分な量の水銀並びに適量の希ガスと共にハロゲン、鉄及び錫を封入し、ハロゲンの封入量を発光管内容積１ｃｍ3あたり１．０×１０-5〜１．０×１０-8グラム原子とし、鉄及び錫の総量をハロゲンに対して原子比で１／２〜３とし、かつ鉄に対する錫の量を原子比で１／２０〜３とし、２８０〜４２０〔ｎｍ〕の紫外線領域に光エネルギーを集中させた金属蒸気放電灯の記載がある（公告公報の特許請求の範囲）。
特許文献３には、発光管内に、水銀と希ガスに加えて、鉄、錫、およびハロゲンを封入した金属蒸気放電灯において、上記鉄、錫のほかに銀を添加し、これら鉄、錫、銀およびハロゲンの封入量を、グラム原子数で表してそれぞれ［Ｆｅ］、［Ｓｎ］、［Ａｇ］および［Ｊ］とした場合、（［Ｆｅ］＋［Ｓｎ］）／［Ｊ］＜０．５であり、かつ（２［Ｆｅ］＋２［Ｓｎ］＋［Ａｇ］）／［Ｊ］＞１とした金属蒸気放電灯の記載がある（特許請求の範囲）。
特許文献４には、発光管中に水銀と希ガスとハロゲンと、鉄，コバルト，ニッケルの一群の中から少なくとも一種以上の金属を発光物質として封入してなる金属蒸気放電灯において、水銀以外の封入金属の封入量を、Ａ×Ｄ×Ｖ＋Ｂ（Ａは封入金属の原子価の逆数、Ｄは封入ハロゲンの密度で１×１０-5〜１×１０-8ｍｏｌ／ｃｍ3、Ｖは発光管の内容積ｃｍ3、Ｂは定数で０．７×１０-4〜３．６×１０-4ｍｏｌ）に設定した放電灯の記載がある（特許請求の範囲）。
特許文献５では、主発光金属元素として鉄、ハロゲンとして沃素が封入されている金属蒸気放電灯において、始動性能を低下させることなく４５０〜５００ｎｍの発光強度を増加させることを目的とする（要約、段落０００８）。始動用希ガスとしてアルゴンガスを封入し、その分圧を５〜１０〔ｔｏｒｒ〕とする（要約、段落００２０）。発光管内に緩衝ガス用の水銀、発光金属としての鉄、ハロゲンとしての沃素と臭素、始動用の希ガスが少なくとも封入され、発光管内容積あたりに換算した封入原子数について、沃素を（Ｉ）、臭素を（Ｂｒ）と表すとき、（Ｂｒ）＋（Ｉ）が２×１０-7〜１４×１０-7（ｍｏｌ／ｃｃ）となっており、（Ｂｒ）：（Ｉ）で表される原子比が１０：９０〜３０：７０の範囲にある金属蒸気放電灯の記載がある（請求項１）。
【手続補正３】
【補正対象書類名】明細書
【補正対象項目名】０００５
【補正方法】変更
【補正の内容】
【０００５】
これら先行技術文献と本発明とを簡単に比較すると、次のようになる。
特許文献１は、所定量のハロゲンと、該ハロゲンに対する原子比で１／２〜３倍の鉄を封入した金属蒸気放電灯の記載に留まる。